(57)【特許請求の範囲】
【請求項１】
長辺と短辺とで形成し長辺長さが８００ｍｍ以上の鋳型を用い、鋳型内に溶鋼を供給する浸漬ノズルは、溶鋼が上から下に通過する筒状のノズル本体と、ノズル本体下端の溶鋼浸漬部に設けられた吐出口を有し、該吐出口の数が４個以上かつ高さ方向に複数段であり、該吐出口から鋳型内に短辺へ指向して溶鋼を供給しつつ、鋳型を取り囲むように配置したソレノイド式電磁コイル、または鋳型壁内に埋設したソレノイド式電磁コイルに交流電流を通電して鋳型内の溶鋼に電磁力を印加し、鋳造を行うことを特徴とする溶鋼の連続鋳造方法。
【請求項２】
前記浸漬ノズルの吐出口の数Ｎｎ、個々の吐出口の面積Ｓｎｉ,i=1〜Nn（ｍ2）、前記鋳型の断面積Ｓｍ（ｍ2）、鋳造速度Ｖｃ（ｍ／ｓ）の間に
０．５  ＜  Ｓｍ・Ｖｃ／Σi=1〜NnＳｎｉ  ＜  ５
の関係が成立することを特徴とする請求項１記載の溶鋼の連続鋳造方法。
【請求項３】
鋳型上端から前記浸漬ノズルの吐出口の上端までの距離Ｌｎ１（ｍ）、鋳型上端から前記浸漬ノズルの吐出口の下端までの距離Ｌｎ２（ｍ）、鋳型上端から前記ソレノイド式電磁コイルの上端までの距離Ｌｃ１（ｍ）、鋳型上端から前記ソレノイド式電磁コイルの下端までの距離Ｌｃ２（ｍ）の間に
Ｌｎ１＞Ｌｃ１−０．５×（Ｌｃ２−Ｌｃ１）
かつ
Ｌｎ２＜Ｌｃ２＋２．５×（Ｌｃ２−Ｌｃ１）
の関係が成立することを特徴とする請求項１または２記載の溶鋼の連続鋳造方法。
【請求項４】
前記浸漬ノズルは、溶鋼と接する吐出口を含む内面の少なくとも一部にＣａＯを１０質量％以上含む耐火物を配置することを特徴とする請求項１〜３のいずれか１項に記載の溶鋼の連続鋳造方法。
【発明の詳細な説明】
【技術分野】
【０００１】
本発明は、鋳型内の溶鋼に電磁力を作用させ、溶鋼流動を安定化させて、鋳片の表面性状を改善する溶鋼の連続鋳造方法に関するものである。
【背景技術】
【０００２】
連続鋳造においては、タンディッシュから浸漬ノズルを介して鋳型内に溶鋼を注湯し、鋳型による一次冷却で健全な凝固殻を形成し、引き続いて鋳型の下方に配置された支持セグメントに付設した冷却ノズルからの散水による二次冷却により凝固を促進して鋳片を製造している。そして、通常、鋳型壁と凝固シェルの間に、所要の潤滑性を付与するため、溶鋼メニスカスに、潤滑剤パウダー（以下「パウダー」と記載することがある。）が添加される。溶融したパウダーは、上下に振動する鋳型壁と、一定速度で引き抜かれる凝固シェルの相対運動によって、鋳型壁と凝固シェルの間隙に流入する。
【０００３】
この流入の際に発生する動圧によって、溶鋼メニスカスや凝固シェル先端が変形する。この変形が、鋳型オシレーションの周期で繰り返されて、鋳片表面に、オシレーションマーク（周期的な皺）が形成されるが、適切な深さの周期的なオシレーションマークは、鋳造操業や鋳片の表面品質の安定化に寄与する。
【０００４】
鋳片の表面品質を確保するためには、溶鋼の初期凝固における不安定性を解消するとともに、鋳型と凝固シェル間における潤滑性を確保することが必要であり、このための方法又は装置が種々提案されている。
【０００５】
例えば、特許文献１には、溶鋼をパウダーとともに一定周期で振動する水冷鋳型に注入し、鋳片を、連続的に下方に引き抜く連続鋳造方法において、鋳型周りに設けた電磁コイルに交流電流を連続的に通電し、発生する電磁力を利用して、鋳型内の溶鋼を凸状に盛り上げて、鋳片の表面性状を改善する方法が記載されている。
【０００６】
特許文献２には、電磁コイルにより鋳型内の溶鋼に電磁力を付与する際、交流磁場の付与により電磁力を間欠的に印加し、凝固シェルと鋳型壁の間へのパウダーの流れ込みを一層推進し、さらに、表面性状の改善を図る方法が記載されている。
【０００７】
特許文献３には、溶鋼メニスカス近傍に電磁コイルにより交流電磁力を付与しつつ１６０ｍｍ×１６０ｍｍのビレットの連続鋳造を行う方法において、下向き方向に開口した吐出口、水平方向に開口した４孔の吐出口、下向き６０度に開口した４孔の吐出口を備える浸漬ノズルを、吐出口が電磁コイルの中心より下方に位置するように、鋳型内に配設することにより、鋳片の表面性状を改善する方法が記載されている。
【０００８】
一方、鋳片の品質は、鋳型内で形成される初期の凝固殻の良否、及び鋳型内の下方に侵入する気泡及び介在物の有無によって大きく左右される。すなわち、鋳型内においては、浸漬ノズルの吐出口からの溶鋼の吐出流は、鋳型の短辺側に衝突して鋳型内壁に沿って上昇する上向き流と鋳型内壁に沿って下降する下向き流に分流するが、下向きの流れが強すぎると、その流れによって気泡や介在物が鋳型の深部まで持ち込まれ、凝固シェルに捕捉され、気泡及び介在物に起因する欠陥発生の要因となる。従って、浸漬ノズルの吐出口からの溶鋼の吐出流を減衰させて安定した流れにする方法が鋭意検討されているのが現状であり、更に、吐出流を制御する方法あるいは吐出流の制御が可能な各種の浸漬ノズルの提案が行なわれている。
【０００９】
例えば、特許文献４には、矩形断面の浸漬部を有し、その内部に複数の抵抗部を設け、下端開口部を吐出口とした浸漬ノズルが開示されている。浸漬ノズル内を流動する溶湯流は抵抗部による流動抵抗によって減速され、溶湯流の鋳型内における下向きの運動エネルギが小さくなるから、非金属介在物を速に浮上分離させることができ、また吐出口を下向きとしておくことができるから、鋳型内湯面の乱れを防止することができるとしている。
【００１０】
特許文献５には、下端部を閉塞した筒体（ノズル本体）の対向する側壁に一対の溶鋼の吐出口を設け、各吐出口の外側に吐出口を囲む空間部を有する滞留室を配置し、吐出口と対向する滞留室の壁に複数の小吐出口を設けて、溶鋼をノズル本体の下部及び滞留室で撹拌混合して微小介在物の合体と集合を促進して鋳型内における介在物の浮上性を良好にする浸漬ノズルが提案されている。
【００１１】
特許文献６には、浸漬ノズルの左右の側壁に上下一対の吐出口をそれぞれ設け、上下の吐出口間の距離をＤ、鋳型長さをＬ、スループットをＹ、鋳型上端から溶鋼メニスカスに至るまでの距離をＺとして、Ｄ＜Ｌ−Ｚ−６４Ｙ−３７０とすることで、スループットを高めてもパウダー等を巻き込むことなく品質の高い鋳片を得ることができる高速連続鋳造用浸漬ノズルが開示されている。
【００１２】
特許文献７には、浸漬ノズルの構造を簡素化して鋳片の気泡、介在物、及びパウダー巻き込み等の品質欠陥要因を解消するため、浸漬ノズルの吐出口を上下２段に設け、吐出口の角度を鋳型の長辺側長さ、鋳型の短辺側長さ、及び吐出口からの吐出流が鋳型の長辺側壁と衝突するまでに移動する距離をそれぞれ特定の範囲に規定することによって、浸漬ノズルからの吐出流の減衰と溶鋼の吐出流を鋳型の長辺側壁に衝突させることが提案されている。
【００１３】
【特許文献１】特開昭５２−３２８２４号公報
【特許文献２】特開昭６４−８３３４８号公報
【特許文献３】特開平１１−１８８４６０号公報
【特許文献４】特開昭６０−１３０４５６号公報
【特許文献５】実開昭６０−７１４６２号公報
【特許文献６】特開平２−１８７２４０号公報
【特許文献７】特開平２−２９５６５４号公報
【発明の開示】
【発明が解決しようとする課題】
【００１４】
一般に浸漬ノズル吐出口から鋳型短辺に向けて流れ出る吐出流は、鋳型短辺に衝突後に上向きと下向きに分岐し、上向き流の流速が大きい場合、溶鋼メニスカスに到達してメニスカスの擾乱によるパウダー巻き込みによる表面欠陥につながる場合があり、下向き流の流速が大きい場合、鋳片内部に気泡や介在物を持ち込み、鋳片の内部欠陥につながる場合がある。よって鋳片の表面欠陥と内部欠陥の発生を抑制するためには、ノズル吐出口からの吐出流、分岐後の上向き流、下向き流などの流速を減衰させることが有効である。
【００１５】
特許文献１〜３に記載の発明は、鋳型内の溶鋼に電磁力を付与することによって鋳型内の溶鋼を凸状に盛り上げ、鋳型と鋳片の間のパウダー流れ込みを促進して鋳片の表面性状を改善するものである。これら発明においては、ノズルからの吐出流に起因する上向き流と下向き流を減衰させようとする技術思想は存在しない。
【００１６】
特許文献４の発明では、吐出流の方向を浸漬ノズルの下方側に向かうようにしているため、上向き流によるパウダーの巻込みや溶鋼メニスカス変動に起因した表面欠陥等を阻止できるが、下向きの溶鋼流動を抵抗部材で減衰することが困難であり、強い下向き流が形成され、気泡や介在物が鋳片の深部に侵入して内部欠陥の要因となる。
【００１７】
特許文献５の発明では、浸漬ノズルの下部に流下した溶鋼流動を滞留室内でその落下エネルギーを安定して減衰することができず、空間部を介して小吐出口に流れる溶鋼流動に偏流が生じ、小吐出口から鋳型内への吐出流にも偏流が形成され、局部的に強い流れが発生する。その結果、溶鋼の下向き流や上向き流に起因した表面欠陥、及び気泡や介在物が鋳片の深部に侵入して発生する内部欠陥が発生する。更に、小吐出口に介在物の付着が生じて溶鋼の偏流が加速されたり、ノズルの構造が複雑になり耐火物のコストが高くなったりする等の問題がある。
【００１８】
特許文献６の発明では、上下方向２段の吐出口とすることにより吐出流速を低減する効果は望めるものの、吐出流速の低減が不足し、吐出流が凝固シェルに衝突した後に生成する上向き流や下向き流によって、鋳片の表面欠陥や内部欠陥が発生する場合がある。
【００１９】
特許文献７の発明では、特許文献６の発明における問題点に加えて、鋳型内で成長しつつある凝固シェルの内で長辺側の凝固シェルに溶鋼の吐出流が直接当たるため、長辺側に形成される凝固シェルの厚みのバラツキに起因する表面欠陥の発生、及び鋳型の長辺側壁に衝突した溶鋼流動が短辺側壁に強い流れとなって再度衝突するため、短辺側壁における下向き流が大きくなり、気泡や介在物が鋳片の深部に侵入することに起因する鋳片の内部欠陥を十分に回避できないという問題が生じる。
【００２０】
本発明はかかる事情に鑑みてなされたもので、潤滑改善効果を得つつ、鋳片表面欠陥と内部欠陥の改善効果を安定して得ることのできる鋳造方法を提供することを目的とする。
【課題を解決するための手段】
【００２１】
特許文献１〜３記載の電磁力付与は、溶鋼メニスカスの形状を変更して溶鋼と鋳型間へのパウダーの供給を促進するもので、鋳片の内部欠陥を対象とせず、表面欠陥を低減する効果を奏するものである。
【００２２】
ところで、鋳型を取り囲むように配置したソレノイド式電磁コイル、または鋳型壁内に埋設したソレノイド式電磁コイルに交流電流を通電して鋳型内の溶鋼に電磁力を印加した際、鋳型内の溶鋼が凸状に盛り上がると同時に、電磁力付与は鋳型内の溶鋼に鋳型に対して垂直方向の力を与え、鋳型に垂直な流れを誘起し、ひいては鋳型内で縦方向の旋回流れを誘起する。鋳型に垂直な流れは、図２に示すように鋳型短辺に垂直な流れ２１ａと、図３に示すように鋳型長辺に垂直な流れ２１ｂとが存在する。このうち電磁力により誘起された鋳型短辺に垂直な流れ２１ａをノズル吐出口から流れ出る吐出流に衝突させて、前記した溶鋼流速の減衰に用いることについて本願発明者らは新たに着目した。
【００２３】
図１は、浸漬ノズル本体１１に設けられた吐出口１４から吐出される吐出流２２と鋳型１７の垂直方向に誘起される電磁力による鋳型短辺に垂直な流れ２１ａの位置関係を模式的に示した図である。  吐出口１４から吐出される吐出流２２は一般的に図１に模式的に示したピークを持つ流速分布をもつ。２孔ノズルの場合、電磁力により誘起された鋳型短辺に垂直な流れ２１ａと吐出流２２の流速分布のピーク同士が衝突する場合（図１（ａ））は、吐出口１４から吐出される吐出流２２の流速は減衰され、減衰された溶鋼流は上向き流３２と下向き流３３に分岐し、流速が減衰しているため鋳片の表面欠陥や内部欠陥につながりにくい。
【００２４】
しかし、浸漬ノズルが一般に使用されている２孔ノズルの場合、吐出口からの吐出流と、電磁力により誘起される鋳型に垂直な流れとの衝突が不安定という欠点がある。図１（ａ）に示すように、吐出流２２の流速分布のピークと、電磁力による鋳型短辺に垂直な流れ２１ａの速度分布のピークの、ピーク同士が衝突する場合は、この衝突により吐出流２２の流速が減衰され、流速が減衰された衝突後に分岐する上向き流及び下向き流は、溶鋼メニスカスの擾乱による表面欠陥や、鋳片の内部欠陥につながりにくい。しかし前記ピーク同士の衝突は、吐出口１４の高さ方向位置と電磁力を誘起する電磁コイルの高さ方向位置の厳密な位置関係が維持されないと実現できず、またノズル吐出口の溶損や介在物付着による形状変化に伴う吐出流の流れる方向の変化は頻繁に発生するが、この変化によっても前記ピーク同士の衝突は継続維持ができない。
【００２５】
図１（ｂ）は、同じく２孔ノズルの場合で、吐出流２２の流速分布のピークと、電磁力により誘起された鋳型短辺に垂直な流れ２１ａのピークの位置が縦方向位置で異なる場合を示している。これは、浸漬ノズルの装入深さのずれ、電磁コイルの設置位置のずれ、浸漬ノズル１１の吐出口１４近傍に介在物が付着して吐出口１４形状の変化による吐出方向の変化、等の場合に発生する（図１（ｂ）は浸漬ノズルの挿入位置が（ａ）にくらべて浅い場合を例示している）。  図１（ｂ）では、吐出流２２の流速分布のピークと電磁力により誘起された鋳型短辺に垂直な流れ２１ａのピークの位置が異なるため、吐出流２２の流速分布は図１（ａ）に比べて減衰されにくく、流速の減衰が少ないまま上向き流３２や下向き流３３に分岐し、電磁力により誘起された鋳型短辺に垂直な流れ２１ａのピークより上に流速分布２２のピークがあるため、下向き流３３に比べて上向き流３２が強い流れを持つことになる。これにより、鋳片の表面欠陥が発生する頻度が高くなる。
【００２６】
即ち、前記ピーク同士の衝突が起きない場合（図１（ｂ）あるいは（ｃ））、吐出流流速分布のピークの減衰が不十分となり、電磁力による鋳型に垂直な流れとの衝突後は、前記吐出流は流速減衰が不十分なままで、上向き流あるいは下向き流に転じ、鋳片の表面欠陥や内部欠陥の原因となる。
【００２７】
図１（ｃ）は、吐出流２２の流速分布のピークと電磁力による鋳型短辺に垂直な流れ２１ａのピークが、高さ方向の位置関係が図１（ｂ）と逆の場合を示している。上向き流３２に比べて下向き流３３が強い流れを持つことで、鋳片の内部欠陥が発生する頻度が高くなる。
【００２８】
以上のように、浸漬ノズル吐出口と電磁力に誘起される溶鋼流の高さ方向の位置関係は重要で、鋳片の表面欠陥や内部欠陥の生成に大きく影響があり、特許文献１、２では鋳片の内部欠陥の抑制や、鋳片の表面欠陥抑制と内部欠陥抑制の両立が困難であることがわかった。
【００２９】
特許文献３の場合は、下記の問題があることが判明した。
【００３０】
特許文献３記載の発明のうち、下向き方向に開口した吐出口を持つ浸漬ノズルを使用する場合、吐出口からの溶鋼流は電磁力で誘起される鋳型に垂直な流れと衝突せず、吐出流速が減衰されないため鋳片の内部欠陥が著しくなる課題がある。
【００３１】
更に特許文献３は、具体的な吐出口の配置は明示していないが、下向き６０度の４孔、あるいは水平向き４孔の浸漬ノズルを使用することを開示している。特許文献３は１６０×１６０ｍｍのビレットの鋳型に浸漬ノズル（一般に外径が８０〜１００ｍｍ程度）を浸漬して鋳造するものであるため、吐出口から鋳型までの距離が短く、吐出口を一般に使用される２孔から４孔に増加しても吐出流の流速の減衰が不足し、電磁力で誘起される鋳型に垂直な流れとの衝突後に、上向き流や下向き流に転じた後に鋳片の表面欠陥や内部欠陥の原因となる。
【００３２】
また特許文献３はビレットの鋳造であるため、４孔の浸漬ノズルの吐出口は、浸漬ノズル周方向に設けられ、一般に高さ方向に吐出口を複数段設けるものではない。このように高さ方向に１段の吐出口を設ける場合は、特許文献１、２と同様で、図１（ｂ）または（ｃ）に記載した状況が生じ、鋳片の表面欠陥抑制や内部欠陥抑制との両立が困難となる。
【００３３】
本願発明者らは、潤滑効果を得つつ、鋳片の表面欠陥と内部欠陥の改善効果を得るにあたり、鋳型を取り囲むように配置したソレノイド式電磁コイル、または鋳型壁内に埋設したソレノイド式電磁コイルに交流電流を通電し、鋳型内の溶鋼に電磁力を印加する方法を用い、高さ方向に発生する溶鋼の旋回流を用いることで浸漬ノズル吐出口からの吐出流速を減衰する方法に検討した。
【００３４】
その結果、（１）浸漬ノズル１０の吐出口１４を４個以上かつ高さ方向に複数段とすることで、吐出流２２を吐出口流速が低減した高さ方向の複数の流束と成し、（２）長辺が８００ｍｍ以上の鋳型の短辺へ指向して吐出口１４から溶鋼供給することで、高さ方向の複数の流束である吐出流２２の溶鋼流速を減衰させ、（３）高さ方向の複数の流束である吐出流２２を、電磁力により誘起された鋳型短辺に垂直な流れ２１ａと衝突させて、高さ方向の複数の流束である吐出流２２の流速を更に減衰させ、（４）更に前記衝突により、流速が減衰した高さ方向の複数の流束である吐出流２２は、高さ方向上下に容易に分岐し、（５）分岐後の上向き流３２と下向き流３３は十分に減衰された流速であるため、鋳片の表面欠陥と内部欠陥の発生を大幅に抑制できることに新たに想到した。上記内容を図１（ｄ）〜（ｆ）を用いて説明する。
【００３５】
図１（ｄ）〜（ｆ）は、浸漬ノズル１１の吐出口１４が高さ方向に複数段設けられたものの一例として、２段の吐出口１４を設けた浸漬ノズルを用いている（４孔ノズル）。浸漬ノズル１１の吐出口１４から吐出される吐出流２２は流速分布を持つ。この流速分布は、高さ方向に２段の吐出口を持つため、速度分布のピークは高さ方向に２箇所ある（高さ方向に複数の流束を持つ）。流速分布は吐出口１４からの距離にも依存するが、距離が離れる場合は２箇所のピークを持たないまでも、略等脚台形状の流速分布（流速分布の最大値を持つ部分は高さ方向に一定の距離存在する）をもち、図１（ａ）〜（ｃ）の流速分布のように流速ピークが１箇所となるような流速分布は持たない。
【００３６】
図１（ｄ）〜（ｆ）に記載した吐出口１４から吐出された吐出流２２は鋳型短辺を指向し、鋳型までの距離が鋳型長辺の略半分であり、距離を長くとっているため、吐出流２２の流速が減衰し易い。減衰した吐出流２２は、電磁力により誘起された鋳型短辺に垂直な流れ２１ａと衝突しさらに速度が減衰されて、上向き流３２と下向き流３３に分岐する。吐出口から吐出された流速が減衰された吐出流２２と電磁力により誘起された鋳型短辺に垂直な流れ２１ａの高さ方向の位置関係については次項に記す。
【００３７】
図１（ｄ）は吐出流２２の流速分布の高さ方向位置中央に、電磁力により誘起された鋳型短辺に垂直な流れ２１ａが衝突する場合である。吐出流２２は、吐出口１４が複数あることで低い流速であり、短辺を指向する流れであるため前記したように流速は更に減衰され、加えて電磁力により誘起された鋳型短辺に垂直な流れ２１ａと衝突することで流速は更に減衰され、減衰された吐出流２２は上向き流３２と下向き流３３に分岐され、鋳片の表面欠陥や内部欠陥につながりにくい。
【００３８】
図１（ｅ）は吐出流２２の流速分布の高さ方向位置の中央より低い位置に、電磁力により誘起された鋳型短辺に垂直な流れ２１ａが衝突する場合である。吐出流２２の流速分布は高さ方向に２箇所ピークを持つあるいは略等脚台形状の流速分布（流速分布の最大値を持つ部分は高さ方向に一定の距離存在する）を持つため、下向き流３３に比べて上向き流３２が強くなる傾向にはなるものの、図１（ｂ）の下向き流３２程は強くならず、図１（ｂ）に比べて鋳片の表層欠陥や内部欠陥につながりにくい。図１（ｆ）は、図１（ｅ）の吐出流２２の流速分布と電磁力により誘起された鋳型短辺に垂直な流れ２１ａとの位置関係を逆にしたものであるが、図１（ｃ）に比べて鋳片の表層欠陥や内部欠陥につながりにくい。
【００３９】
上記した様な、流速が減衰した上向き流３２や下向き流３３は、図２に示した縦方向旋回流２３に合流し、縦方向旋回流２３は気泡・介在物の凝固シェルへの捕捉を抑制し、浮上を促進し、更に鋳型の表面欠陥や内部欠陥の抑制に寄与することができる。
【００４０】
本発明は上記新知見に基づいて発明されたもので、本発明の要旨は、以下の通りである。
（１）長辺４１と短辺４２とで形成し長辺長さが８００ｍｍ以上の鋳型１７を用い、鋳型内に溶鋼を供給する浸漬ノズル１０は、溶鋼が上から下に通過する筒状のノズル本体１１と、ノズル本体下端の溶鋼浸漬部１２に設けられた吐出口１４を有し、吐出口１４の数が４個以上かつ高さ方向に複数段であり、吐出口１４から鋳型内に短辺４２へ指向して溶鋼を供給しつつ、鋳型１７を取り囲むように配置したソレノイド式電磁コイル２０、または鋳型壁内に埋設したソレノイド式電磁コイル２０に交流電流を通電して鋳型内の溶鋼に電磁力を印加し、鋳造を行うことを特徴とする溶鋼の連続鋳造方法。
（２）浸漬ノズル１０の吐出口１４の数Ｎｎ、個々の吐出口１４の面積Ｓｎｉ,i=1〜Nn（ｍ2）、前記鋳型の断面積Ｓｍ（ｍ2）、鋳造速度Ｖｃ（ｍ／ｓ）の間に
０．５  ＜  Ｓｍ・Ｖｃ／Σi=1〜NnＳｎｉ  ＜  ５
の関係が成立することを特徴とする（１）記載の溶鋼の鋳造方法
（３）鋳型上端から浸漬ノズル１０の吐出口１４の上端までの距離Ｌｎ１（ｍ）、鋳型上端から浸漬ノズル１０の吐出口１４の下端までの距離Ｌｎ２（ｍ）、鋳型上端からソレノイド式電磁コイル２０の上端までの距離Ｌｃ１（ｍ）、鋳型上端からソレノイド式電磁コイル２０の下端までの距離Ｌｃ２（ｍ）の間に
Ｌｎ１＞Ｌｃ１−０．５×（Ｌｃ２−Ｌｃ１）
かつ
Ｌｎ２＜Ｌｃ２＋２．５×（Ｌｃ２−Ｌｃ１）
の関係が成立することを特徴とする（１）または（２）記載の溶鋼の鋳造方法。
（４）浸漬ノズル１０は、溶鋼と接する吐出口１４を含む内面の少なくとも一部にＣａＯを１０質量％以上含む耐火物を配置することを特徴とする（１）〜（３）のいずれか１項に記載の溶鋼の連続鋳造方法。
【発明の効果】
【００４１】
本発明に係る連続鋳造方法においては、鋳型を取り囲むように配置したソレノイド式電磁コイル、または、鋳型壁内に埋設したソレノイド式電磁コイルに交流電流を通電し、鋳型内の溶鋼に電磁力を印加して、メニスカス形状を変化させて、凝固シェルと鋳型壁の間へのパウダーの流れ込みを推進すると共に、前記電磁力により鋳型内の溶鋼に縦方向の旋回流を広域かつ鋳型幅方向に均一に付与して気泡・介在物の凝固シェルへの捕捉を抑制できる。
【００４２】
また、吐出口の数が４個以上かつ高さ方向に複数段の浸漬ノズルを用いることにより、個々の吐出口から流出する溶鋼流速を低減し、電磁力により誘起された鋳型短辺に垂直な流れと衝突させることで、吐出流速を減衰させることができ、高さ方向に複数段の吐出口であるため電磁気力により誘起された鋳型に垂直な流れとの衝突後は上向き流や下向き流に安定して分岐することができ、吐出流を分散させることができるので、鋳造速度が大きい場合においても上向き流により前記のメニスカス形状の変化を乱すことがなく、また下向き流による鋳片内部への気泡・介在物の持ち込みを低減することができるので、鋳片の表層の品質や内部品質を向上させることができる。
【００４３】
従って、本発明に係る連続鋳造法において、鋳片の表層近傍の品質と鋳片の内部の品質をどちらも向上させることができる。
【００４４】
また、浸漬ノズルの吐出口の数Ｎｎ、個々の吐出口の面積Ｓｎｉ,i=1〜Nn（ｍ2）、鋳型の断面積Ｓｍ（ｍ2）、鋳造速度Ｖｃ（ｍ／ｓ）の間に
０．５  ＜  Ｓｍ・Ｖｃ／Σi=1〜NnＳｎｉ  ＜  ５
の関係が成立する場合、鋳造速度に関わらず吐出口からの吐出流速を適正な範囲とすることができ、吐出流を分散させることができ、鋳片の表層欠陥や内部欠陥をより抑制した鋳造が可能になる。そして、鋳型を取り囲むように配置したソレノイド式電磁コイル、または、鋳型壁内に埋設したソレノイド式電磁コイルに交流電流を通電し、鋳型内の溶鋼に電磁力を印加し、鋳型内の溶鋼を広域かつ均一に撹拌することにより、気泡・介在物の凝固シェルへの捕捉を抑制し、浮上を促進することができる。
【００４５】
さらに、鋳型上端から浸漬ノズルの吐出口の上端までの距離Ｌｎ１（ｍ）、鋳型上端から浸漬ノズルの吐出口の下端までの距離Ｌｎ２（ｍ）、鋳型上端からソレノイド式電磁コイルの上端までの距離Ｌｃ１（ｍ）、鋳型上端からソレノイド式電磁コイルの下端までの距離Ｌｃ２（ｍ）の間に
Ｌｎ１＞Ｌｃ１−０．５×（Ｌｃ２−Ｌｃ１）
かつ
Ｌｎ２＜Ｌｃ２＋２．５×（Ｌｃ２−Ｌｃ１）
の関係が成立する場合、個々の吐出口からの流出する吐出流の流速が、鋳型壁内に埋設したソレノイド式電磁コイルに交流電流を通電し、鋳型内の溶鋼に電磁力を印加することによって誘起する鋳型短辺に垂直な流れと衝突して、低減するので、鋳片の表層欠陥や内部欠陥をより抑制した鋳造が可能になり、鋳型内の溶鋼を広域かつ均一に撹拌することにより、気泡・介在物の凝固シェルへの捕捉を抑制し、浮上を促進することができる。
【００４６】
そして、溶鋼と接する吐出口を含む内面の少なくとも一部にＣａＯを１０質量％以上含む耐火物を配置することにより、アルミナとノズル耐火物中のＣａＯが反応して界面に低融点化合物を形成するので、アルミナが溶鋼によって下流側へ流され従来のようなアルミナがノズル耐火物に付着してノズルが閉塞することを防止することが可能になる。その結果、吐出口から吐出される溶鋼流速の上昇、各吐出口から吐出される溶鋼流速の不均一、等を抑制し、表面品質や内部品質を向上した鋳片を継続して鋳造できる。
【発明を実施するための最良の形態】
【００４７】
続いて、添付した図面を参照しつつ、本発明を具体化した実施の形態について説明し、本発明の理解に供する。
【００４８】
ここに、図２は本発明の実施の形態に係る多孔浸漬ノズルの使用状態を示す鋳型厚み中央部の側断面図（長辺垂直方向からみた図）、図３は本発明の実施の形態に係る多孔浸漬ノズルの使用状態を示す鋳型幅の中央部の側断面図（短辺垂直方向からみた図）、図４は同多孔浸漬ノズルを用いた連続鋳造方法の説明図、図５、図６、図７は比較例に係る浸漬ノズルの使用状態を示す側断面図である。
【００４９】
図４に示すように、タンディッシュ２５の底部に浸漬ノズル１０が配置され、タンディッシュ内の溶鋼１６が鋳型１７に注入され、鋳型から下降した鋳片２９は順次支持セグメント２６と軽圧下セグメント２７を通過する間に凝固シェル１８が成長し、ピンチロール２８によって引き抜かれる。
【００５０】
本発明に係る多孔浸漬ノズルは、溶鋼１６が上から下に通過する筒状のノズル本体１１と、ノズル本体１１下端の溶鋼浸漬部に設けられた吐出口１４とを有している。ここで吐出口１４の数が４個以上となっている。
【００５１】
このような構成とすることにより、ソレノイド式電磁コイル２０に交流電流を通電し、鋳型１７内の溶鋼１６に電磁力を印加して、メニスカス形状を変化させて、凝固シェル１８と鋳型１７壁の間へのパウダーの流れ込みを推進すると共に、電磁力により鋳型１７内の溶鋼１６に縦方向に旋回流する誘起流動２３を広域かつ鋳型幅方向に均一に付与して気泡・介在物の凝固シェルへの捕捉を抑制できる。
【００５２】
また、吐出口１４の数が４個以上かつ高さ方向に複数段の浸漬ノズルを用いることにより、個々の吐出口から流出する吐出流２２の流速を低減し、電磁力により誘起された鋳型短辺に垂直な流れ２１ａと衝突させることで、吐出流２２の吐出流速を減衰させることができ、高さ方向に複数段の吐出口であるため電磁気力により誘起された鋳型短辺に垂直な流れ２１ａとの衝突後は上向き流３２や下向き流３３に安定して分岐することができ、以上から吐出流を分散させることができるので、鋳造速度が大きい場合においても上向き流３２により前記のメニスカス形状の変化を乱すことがなく、また下向き流３３による鋳片内部への気泡・介在物の持ち込みを低減することができるので、鋳片の表層品質や内部の品質を向上させることができる。従って、本発明に係る連続鋳造法において、鋳片の表層近傍の品質と鋳片の内部の品質をどちらも向上させることができる。
【００５３】
なお、吐出口１４の段数は２段を下限とする。これは、例えば図１（ａ）の吐出流２２の流速分布に示したように、１つの速度ピークを持つことを避けるためであり、２段以上とすることで、吐出流の流速分布のピークが２以上あるいは流速分布が略台形状とすることができ、本願が意図する作用効果を得ることができる。吐出流の流速分布のピークを２以上あるいは流速分布を略台形状とすることができれば良いため、吐出口の段数の上限は特に設けないが、吐出口数を増加させると複数の吐出口の間に存在する耐火物の幅が狭くなり、耐火物が破損する可能性が強まる。このため前記耐火物幅が１５ｍｍ以上となる範囲内で吐出口段数を増加させることができる。なお吐出口の段数増加により、最も上部の吐出口、すなわち溶鋼メニスカスに最も近い吐出口が、溶鋼メニスカスから１５０ｍｍ以内に位置するとパウダー巻き込みによる鋳片表面欠陥の原因となるため、前記最も上部の吐出口が溶鋼メニスカスから１５０ｍｍを越える深い位置にできる範囲で吐出口段数を増加させることができる。
【００５４】
また、吐出口１４は、短辺を指向する吐出流を必要とすること、すなわち２方向、かつ高さ方向は複数段とすること、すなわち最低でも２段とすることから、吐出口数は４孔を下限とする。吐出口数の上限は特に限定しないが、前記した吐出口段数増加の制約を満足することに加え、短辺へ指向する流れを吐出する必要があり、多すぎると長辺を強く指向する吐出流が生成する場合があり好ましくないため、長辺を指向する吐出流量が短辺を指向する吐出流量を越えない範囲で吐出口数を増加させると良い。
【００５５】
吐出口１４の角度は、吐出流２２と電磁力により誘起された鋳型短辺に垂直な流れ２１ａとの衝突ができればよい。該衝突により吐出流２２の流速が減衰するためには、上向き角度、下向き角度いずれも６０°未満、好ましくは４５°未満が良い。なお吐出流２２の流速減衰の他に、溶鋼メニスカス擾乱によるパウダー巻き込みを避けるため、上向き角度は１０°以下が好ましい。
【００５６】
鋳型長辺の長さは吐出流２２の流速減衰を確保するため、鋳型短辺（２００〜２５０ｍｍ）の３倍以上の長さがあると好ましいが、スラブを鋳造する上で実用的な長辺は概ね８００ｍｍ以上であるため８００ｍｍ以上と規定した。なお、長辺の上限は特に設けていないが、電磁力により誘起された鋳型に垂直な流れとの衝突により吐出流２２の流速減衰効果が得られる距離は２５００ｍｍ程度であるため、上限は２５００ｍｍとすると良い。
【００５７】
さらに、本発明に係る多孔浸漬ノズルは、浸漬ノズルの吐出口１４の数Ｎｎ、個々の吐出口の面積Ｓｎｉ,i=1〜Nn（ｍ2）、前記鋳型の断面積Ｓｍ（ｍ2）、鋳造速度Ｖｃ（ｍ／ｓ）の間に
０．５  ＜  Ｓｍ・Ｖｃ／Σi=1〜NnＳｎｉ  ＜  ５
の関係を持たせると良い。Ｓｍ・Ｖｃ／Σi=1〜NnＳｎｉは吐出口からの吐出流の見かけの平均流速である。
【００５８】
上記関係を成立させるには、鋳造する鋳片の断面に従って決定される鋳型の断面積Ｓｍや生産性から決定される鋳造速度Ｖｃに応じて上記関係を成り立たせるΣi=1〜NnＳｎｉ（吐出口総面積）を設定することができる。また、決定された前記断面積Ｓｍや吐出口総面積Σi=1〜NnＳｎｉに応じて上記関係を成り立たせる鋳造速度Ｖｃを選択する方法も可能である。
【００５９】
上記関係を成り立たせる構成とすることにより、浸漬ノズルの個々の吐出口１４から流出する吐出流２２の流速が適正範囲内に収まり、鋳造速度に関わらず吐出流２２を分散させることができ、鋳片の表面欠陥や内部欠陥を抑制した鋳造が可能になる。そして、ソレノイド式電磁コイル２０に交流電流を通電し、鋳型１７内の溶鋼１６に電磁力を印加し、鋳型１７内の溶鋼１６を広域均一撹拌することにより、気泡・介在物の凝固シェルへの捕捉を抑制し、浮上を促進することができる。
【００６０】
なお、
０．５  ≧  Ｓｍ・Ｖｃ／Σi=1〜NnＳｎｉ
の関係が成立する場合、浸漬ノズルの個々の吐出口１４から吐出する吐出流２２の流速が著しく低下するため、溶鋼中の介在物は吐出口１４近傍に付着堆積し、吐出口１４の閉塞を招き、吐出流２２の見かけ平均流速は低いままで実質の吐出流速はきわめて高くなり、電磁力により誘起される溶鋼流との衝突によっても流速が減衰されず、上向き流や下向き流の流れが強まり、鋳片の表面品質や内部品質の低下を招く場合がある。
【００６１】
また、
Ｓｍ・Ｖｃ／Σi=1〜NnＳｎｉ  ≧  ５
の関係が成立する場合、浸漬ノズルの個々の吐出口１４から吐出する吐出流２２の流速が著しく増加し、ソレノイド式電磁コイル２０に交流電流を通電し、鋳型１７内の溶鋼１６に電磁力を印加することによって発生する鋳型短辺に垂直な流れ２１ａと衝突させても流速が減衰されず、上向き流や下向き流の流れが強まり、鋳片の表面品質や内部品質の低下を招く場合がある。
【００６２】
さらに、本発明に係る多孔浸漬ノズルは、鋳型上端から浸漬ノズルの最も上部にある吐出口１４の上端までの距離Ｌｎ１（ｍ）、鋳型上端から浸漬ノズルの最も下部にある吐出口１４の下端までの距離Ｌｎ２（ｍ）、鋳型上端からソレノイド式電磁コイル２０の上端までの距離Ｌｃ１（ｍ）、鋳型上端からソレノイド式電磁コイル２０の下端までの距離Ｌｃ２（ｍ）の間に
Ｌｎ１＞Ｌｃ１−０．５×（Ｌｃ２−Ｌｃ１）
かつ
Ｌｎ２＜Ｌｃ２＋２．５×（Ｌｃ２−Ｌｃ１）
の関係を持たせると良い。上記関係を成立させるには、電磁コイル２０の高さ（Ｌｃ２−Ｌｃ１）や浸漬ノズル１１の浸漬深さを調節すれば良い。なお、溶鋼メニスカスは鋳型上端から平均１００ｍｍの位置にあるものとした。
【００６３】
このような構成とすることにより、ソレノイド式電磁コイル２０の上端を基点としてソレノイド式電磁コイル２０の厚みの０．５倍の長さだけ上方位置と、ソレノイド式電磁コイル２０の下端を基点としてソレノイド式電磁コイル２０の厚みの２．５倍の長さだけ下方位置の間の範囲に、浸漬ノズルの個々の吐出口１４が存在することになる。そして、浸漬ノズルの個々の吐出口１４からの流出する吐出流２２が、ソレノイド式電磁コイル２０に交流電流を通電し、鋳型１７内の溶鋼１６に電磁力を印加することによって誘起する鋳型短辺に垂直な流れ２１ａとの衝突によって、流速が減衰し、更に上向き流や下向き流に分岐するので鋳片の表面欠陥や内部欠陥につながりにくく、品質が安定した鋳造が可能になり、鋳型内の溶鋼を広域均一撹拌することにより、気泡・介在物の凝固シェルへの捕捉を抑制し、浮上を促進することで更に品質向上ができる。
【００６４】
なお、
Ｌｎ１≦Ｌｃ１−０．５×（Ｌｃ２−Ｌｃ１）
の場合は、吐出口１４から流出する吐出流２２から分岐した上向き流が強まり溶鋼メニスカスが不安定になりパウダーを巻き込み、鋳片表面品質が悪化する場合がある。
【００６５】
また、
Ｌｎ２≧Ｌｃ２＋２．５×（Ｌｃ２−Ｌｃ１）
の場合は、吐出口１４から流出する溶鋼流動２２により介在物、気泡が鋳型内深部まで持ち込まれ、鋳片の内部品質が悪化する場合がある。
【００６６】
本発明で用いる多孔浸漬ノズルは、溶鋼と接触する吐出口を含む内面の少なくとも一部にＣａＯを１０質量％以上含む耐火物を配置すると好ましい。
【００６７】
ＣａＯを添加していない耐火物、例えばアルミナグラファイト系耐火物は、溶鋼中のアルミナ介在物がノズル内面に付着堆積して溶鋼流路（ノズル内面、吐出口）を閉塞（以下、ノズル閉塞とも言う）する傾向がある。浸漬ノズルの内面（吐出口を含む）の少なくとも一部にＣａＯを１０質量％以上含む耐火物（以下、ノズル耐火物とも言う）を用いると、前記ノズル閉塞が抑制できる。これは、ノズル耐火物中のＣａＯと付着したアルミナとが反応してＣａＯ−Ａｌ2Ｏ3系低融点化合物（カルシウムアルミネート）を形成するため、付着アルミナによるノズル閉塞が抑制できるためである。ここで、ノズル耐火物中のＣａＯ含有量が１０質量％未満の場合、ＣａＯ−Ａｌ2Ｏ3系低融点化合物を形成するためのＣａＯ供給量が不足し、耐火物の溶鋼接触面にアルミナや地金が付着し易くなる。一方、ＣａＯ含有量の増加に伴って上記した効果が顕著になるため、上限値については規定していないが、約７０質量％を超える場合、耐火物と、その他の部分の熱膨張率差に起因する亀裂が発生して、耐火物の寿命が低下する。これは、ＣａＯ含有量の増加に伴い膨張率が上がるためで、また、ＣａＯを含む耐火物が、他の成分で構成される耐火材と比較して、一般に熱膨張率が高い傾向にあるためである。以上のことから、耐火材中のＣａＯ成分量の下限値を１０質量％としたが、好ましくは１５質量％、更に好ましくは２０質量％とし、一方、上限値を７０質量％、にすることが望ましい。
【００６８】
更に前記ＣａＯを１０質量％以上含有するノズル耐火物はＣａＯとＭｇＯを主成分とする耐火物であることが好ましい。また、ＣａＯとＭｇＯを主成分とする耐火物は、ドロマイトクリンカーを含有する耐火物であることが好ましい。使用するドロマイトクリンカーは、成分の一例としてＣａＯを５７質量％、ＭｇＯを４０質量％含むもので、一般的にドロマイト系耐火物の原料として使用されている原料であれば使用することができる。例えば天然のドロマイトを熱処理したドロマイトクリンカー、人工原料によって任意の組成に調合した合成ドロマイトクリンカーも使用可能である。このようなＣａＯを持つドロマイトクリンカーを、前記したＣａＯを１０質量％以上含有する耐火物として用いた場合、使用中にドロマイトクリンカー中のＣａＯは付着したアルミナと反応して消費されるが、ドロマイトクリンカー中のＭｇＯ粒子は溶鋼との接触面である稼動面に残留して濃縮し、ＭｇＯ含有量が５０％以上のＭｇＯリッチなバリア層を形成し、この層が形成されることによって、溶鋼の耐火物中への浸潤を低減して耐火物の耐溶損性が改善されるものである。なお、前記したＭｇＯリッチなバリア層は、ＭｇＯ粒子間を通して稼動面にＣａＯを供給し、継続的な介在物付着防止が実現できる。以上から、ＣａＯを１０質量％以上含有することにより付着性が改善でき、閉塞が防止できることのみならず、ドロマイトクリンカーを用いることにより、対溶損性も向上することができる。ドロマイトクリンカーを含有する耐火物ではないＣａＯとＭｇＯを主成分とする耐火物を用いると、上記ドロマイトクリンカーを含有する耐火物の，ＭｇＯリッチなバリア層と、ＭｇＯ粒子間を通して稼動面にＣａＯを供給し、継続的な介在物付着防止をする効果が、ドロマイトクリンカーを含有する耐火物程ではないが得ることができる。
【００６９】
さらに、前記ドロマイトクリンカーを含有する耐火物の組成としては，ＭｇＯ含有量が２０〜７０質量％で、かつ、ＣａＯ含有量Ｗ１とＭｇＯ含有量Ｗ２の比Ｗ１／Ｗ２が０．３３〜３．０で、かつ、炭素を０．１質量％以上かつ１０質量％以下含有する耐火物とするとよい。
【００７０】
ＭｇＯ含有量が２０質量％以上あれば、前記したＭｇＯリッチなバリア層が形成され易くなる。このため稼動面の対溶損性が向上し、連続鋳造用のノズル耐火物としての寿命が延長する。ＭｇＯ含有量が７０質量％を越えると、ＭｇＯリッチなバリア層のＭｇＯ粒子間を通して稼動面に供給するＣａＯ量が不足し、稼動面に介在物が付着しやすくなる。
【００７１】
ＣａＯ含有量Ｗ１とＭｇＯ含有量Ｗ２の比Ｗ１／Ｗ２が０．３３未満では、稼動面に供給されるＣａＯ量が不足して十分な付着防止効果を発現できず、ＭｇＯ量が多すぎるためにスポーリングや割れ等が発生しやすくなる。Ｗ１／Ｗ２が３．０を越えると稼動面に供給されるＣａＯ量が過多となり、かつ保護層となるＭｇＯリッチなバリア層の形成が阻害されるため溶損が進行する。Ｗ１／Ｗ２比は、使用するドロマイトクリンカーに含まれるＭｇＯ量とＣａＯ量やドロマイトクリンカーと別途添加できるＭｇＯクリンカーの添加割合等によってコントロールできる。
【００７２】
溶鋼と接触する部位の耐火物は、炭素質原料の使用により、溶鋼と接触する部位の耐火物の熱膨張歪みを吸収、緩和することができ、構造体としての安定性を高めることができる。その添加量は０．１〜１０質量％が好ましく、より好ましくは１〜５質量％である。１０質量％を越えると炭素成分の溶鋼中の酸素による酸化や、溶鋼中への溶解が増大して溶損がおおきくなり、０．１質量％未満では炭素成分の前記効果が不足する。
【００７３】
ノズル耐火物は、前記したＣａＯ、ＭｇＯ、炭素以外にＳｉＯ2、Ｆｅ2Ｏ3をそれぞれ３質量％以下、望ましくは１質量％以下にすると良い。いずれの成分もアルミナと反応して低融点化合物を生成し、ノズル耐火物の溶損を促進するためである。
【実施例】
【００７４】
次に、本発明の作用効果を確認するために行った試験例について説明する。ここで、図８は試験例１における鋳片の不具合発生指数の変化を示す説明図、図９は試験例２における鋳片の不具合発生指数の変化を示す説明図である。
【００７５】
［試験例１］
ノズルの吐出口数Ｎｎ（２〜６の範囲）、個々のノズル吐出口の面積Ｓｎｉ,i=1〜Nn（０．００１０ｍ2〜０．００４２ｍ2の範囲）、鋳型の断面積Ｓｍ（０．３ｍ2〜０．６２５ｍ2の範囲）、鋳造速度Ｖｃ（０．０１１７ｍ／ｓ〜０．０４１７ｍ／ｓの範囲）をそれぞれ変化させながら、鋳片を製造した。そして、得られた鋳片の不具合（不良品）発生率を調べた。なお、上記以外の条件は以下とした。メニスカスの位置：鋳型上端から１００ｍｍ下、ノズル吐出口角度：水平、ノズル吐出口段数（Ｎｎ＝２）：１段、ノズル吐出口段数（Ｎｎ＝４）：２段、ノズル吐出口段数（Ｎｎ＝６）：３段、ノズル内面（吐出口含む）の溶鋼との接触部位の耐火物：ドロマイトクリンカーを含有する耐火物（ドロマイトクリンカー９１．３質量％、ＭｇＯ粉７．０質量％、炭素分１．５質量％とし、成分としてＣａＯ：５２．８質量％、ＭｇＯ：４３．８質量％、Ｆｅ2Ｏ3：０．８４質量％、ＳｉＯ2：０．５９質量％、Ｃ：１．５質量％、その他は不可避的不純物のもの）。また、鋳型を取り囲むように配置したソレノイド式電磁コイルを用い、コイルには交流（６０Ｈｚ）を用いて５０００Ａ通電し、コイル巻数は２０ターンである。試験条件を表１に、試験結果を図８に示す。ここで、鋳片の不具合発生率とは、所定期間（７０ｔ）製造した鋳片に対する不具合の発生割合（スラブの個数比率）を示しており、１に近づくほど不具合が多く発生していることを示している。
【００７６】
【表１】
0004724606.tif 000002
【００７７】
図８に示すように、吐出口数が２（吐出口段数１）の従来例の場合、不具合発生率が０．５を越えた。吐出口数が４（吐出口段数２）及び６（吐出口段数３）で、Ｓｍ・Ｖｃ／Σi=1〜NnＳｎｉが、０．５より大きく、５より小さければ、ノズルの吐出口数Ｎｎ、個々のノズル吐出口の面積Ｓｎｉ,i=1〜Nn、鋳型の断面積Ｓｍ、鋳造速度Ｖｃの各条件を変化させても、不具合発生率は０から０．１前後となっており、高品質の鋳片を製造できることを確認できた。また、吐出口数４（吐出口段数２）あるいは６（吐出口段数３）の場合、及びＳｍ・Ｖｃ／Σi=1〜NnＳｎｉが０．５以下又は５以上になると不具合発生率が増加したが、０．４以下となり、従来例よりも改善できることが確認できた。以上のことから吐出口は４以上で複数段とすることが良く、Ｓｍ・Ｖｃ／Σi=1〜NnＳｎｉは０．５より大きく、５より小さくことが更によいことが確認できた。
【００７８】
［試験例２］
ノズルの吐出口数Ｎｎ（２〜６の範囲）、鋳型上端からノズルの吐出口の上端までの距離Ｌｎ１（０．２３ｍ〜０．３８ｍの範囲）、鋳型上端からノズルの吐出口の下端までの距離Ｌｎ２（０．３５ｍ〜０．５０ｍの範囲）、鋳型上端からソレノイド式電磁コイルの上端までの距離Ｌｃ１（０．０５ｍ〜０．３５ｍの範囲）、鋳型上端からソレノイド式電磁コイルの下端までの距離Ｌｃ２（０．１５ｍ〜０．５５ｍの範囲）をそれぞれ変化させながら、鋳片を製造した。上記以外の試験条件は試験例１と同様である。そして、得られた鋳片の不具合発生率を調べた。その試験条件を表２に、試験結果を図９に示す。
【００７９】
【表２】
0004724606.tif 000003
【００８０】
図９に示すように、吐出口数が２（吐出口段数１）の従来例の場合、不具合発生率は０．５を越えた。吐出口数が４（吐出口段数２）及び６（吐出口段数３）で、
Ｌｎ１＞Ｌｃ１−０．５×（Ｌｃ２−Ｌｃ１）
かつ
Ｌｎ２＜Ｌｃ２＋２．５×（Ｌｃ２−Ｌｃ１）
の関係が成立する場合、ノズルの吐出口数Ｎｎ、鋳型上端からノズルの吐出口の上端までの距離Ｌｎ１、鋳型上端からノズルの吐出口の下端までの距離Ｌｎ２、鋳型上端からソレノイド式電磁コイルの上端までの距離Ｌｃ１、鋳型上端からソレノイド式電磁コイルの下端までの距離Ｌｃ２の各条件を変化させても、不具合発生指数は０から０．１前後となっており、高品質の鋳片を製造できることを確認できた。また、吐出口数が４（吐出口段数２）あるいは６（吐出口段数３）の場合で、
Ｌｎ１≦Ｌｃ１−０．５×（Ｌｃ２−Ｌｃ１）
又は
Ｌｎ２≧Ｌｃ２＋２．５×（Ｌｃ２−Ｌｃ１）
の関係が成立する場合は不具合発生指数が増加したが、不具合発生率が約０．４か、０．４以下となり、従来例よりも改善できることが確認できた。以上のことから、吐出口数４以上で吐出口段数を複数段とすることが良く、および、
Ｌｎ１＞Ｌｃ１−０．５×（Ｌｃ２−Ｌｃ１）
かつ
Ｌｎ２＜Ｌｃ２＋２．５×（Ｌｃ２−Ｌｃ１）
とすることが更によいことが確認できた。
【００８１】
［試験例３］
表１の条件１−５は、ノズル内面（吐出口含む）の溶鋼との接触部位の耐火物はドロマイトクリンカーを含有する耐火物（ドロマイトクリンカー９１．３質量％、ＭｇＯ粉７．０質量％、炭素分１．５質量％とし、成分としてＣａＯ５２．８質量％、ＭｇＯ４３．８質量％、Ｆｅ2Ｏ3０．８４質量％、ＳｉＯ2０．５９質量％、Ｃ１．５質量％、その他は不可避的不純物のもの）であるが、該ドロマイトクリンカーを含有する耐火物に代えて、アルミナ黒鉛質耐火物（ＣａＯを添加せず。従って、ＣａＯは１０質量％未満）で構成された多孔浸漬ノズルを従来例として用いて鋳片を製造した。
【００８２】
条件１−５は、８時間連続して安定して不具合発生率が０．１未満の鋳造が可能であり、鋳造後のノズルの吐出口部にはアルミナ系の介在物の付着は無かった。一方、従来例の場合は、ノズル吐出口への２時間鋳造した時点で不具合発生率が０．５を越え、ノズルの吐出口部にはアルミナ系の介在物が大量に付着していた。
【００８３】
以上のことから溶鋼と接する吐出口を含む内面の少なくとも一部にＣａＯを１０質量％以上含む耐火物を配置すると低い不具合発生率を継続できることが確認できた。
【００８４】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の多孔浸漬ノズル及びこれを用いた連続鋳造方法を構成する場合も本発明の権利範囲に含まれる。
【図面の簡単な説明】
【００８５】
【図１】浸漬ノズル吐出流と電磁力により誘起された鋳型に垂直な流れの位置関係を示す図。
【図２】本発明の実施の形態に係る多孔浸漬ノズルの使用状態を示す鋳型厚み中央部の側断面図（長辺垂直方向からみた図）である。
【図３】本発明の実施の形態に係る多孔浸漬ノズルの使用状態を示す鋳型幅の中央部の側断面図（短辺垂直方向からみた図）である。
【図４】同多孔浸漬ノズルを用いた連続鋳造方法の説明図である。
【図５】従来例に係る浸漬ノズルの使用状態を示す側断面図。
【図６】従来例に係る浸漬ノズルの使用状態を示す側断面図。
【図７】従来例に係る浸漬ノズルの使用状態を示す側断面図。
【図８】試験例１における鋳片の不具合発生指数の変化を示す説明図である。
【図９】試験例２における鋳片の不具合発生指数の変化を示す説明図である。
【符号の説明】
【００８６】
１０：多孔浸漬ノズル、１１：ノズル本体、１２：溶鋼浸漬部、１３：流路、１４：吐出口、１５：底部、１６：溶鋼、１７：鋳型、１８：凝固殻、１９：パウダー、２０：ソレノイド式電磁コイル、２１：電磁力により誘起される鋳型に垂直な溶鋼流れ、２１ａ：鋳型短辺に垂直な流れ、２１ｂ鋳型長辺に垂直な流れ、２２：吐出流、２３：電磁力による縦方向旋回流、２４：溶鋼下降流、２５：タンディッシュ、２６：支持セグメント、２７：軽圧下セグメント、２８：ピンチロール、２９：鋳片、３０：２孔浸漬ノズル、３１：ノズル本体、３２：上向き流、３３：下向き流、４１：長辺、４２：短辺
【図１】
0004724606.tif 000004
【図２】
0004724606.tif 000005
【図３】
0004724606.tif 000006
【図４】
0004724606.tif 000007
【図５】
0004724606.tif 000008
【図６】
0004724606.tif 000009
【図７】
0004724606.tif 000010
【図８】
0004724606.tif 000011
【図９】
0004724606.tif 000012